(57)【特許請求の範囲】
【請求項１】
直方体または立方体に圧縮成形されることによって比表面積を減少させる加工が施された鉄を含有するスクラップを，精錬炉装入時の温度で９００〜１２００℃となるように予熱し，該予熱後のスクラップと溶銑を精錬炉に装入して，酸素を吹き込みながら溶鋼を精錬することを特徴とする，製鋼法。
【請求項２】
前記鉄を含有するスクラップが，使用済み自動車屑，廃家電屑，ＨＳ屑，Ｈ１屑，Ｈ２屑，Ｈ３屑，プレス屑，シュレッダー屑，加工屑，またはリターン屑，の１種以上であることを特徴とする，請求項１に記載の製鋼法。
【請求項３】
予熱する前記スクラップとして，すでにプレス成形されている廃車プレス屑を併用することを特徴とする，請求項１または２に記載の製鋼法。
【請求項４】
予熱する前記スクラップとして，重量屑を併用することを特徴とする，請求項１〜３のいずれか１項に記載の製鋼法。
【請求項５】
予熱後の前記スクラップの温度Ｔ１に対して，前記精錬炉に装入する際の前記スクラップの温度をＴ２とするとき，Ｔ１−Ｔ２を２００℃以下とすることを特徴とする，請求項１〜４のいずれか１項に記載の製鋼法。
【請求項６】
前記溶鋼中のＣｕの含有量が０．１０質量％以下，Ｎｉの含有量が０．０４質量％以下，Ｓｎの含有量が０．０２質量％以下，Ｃｒの含有量が０．０８質量％以下，Ｚｎの含有量が０．２５質量％以下となる様に溶製することを特徴とする，請求項１〜５のいずれか１項に記載の製鋼法。
【請求項７】
Ｃｕ，Ｎｉ，Ｓｎ，Ｃｒ，Ｚｎの装入量が，それぞれ以下の式を満足する様にスクラップの配合比を変更して溶製することを特徴とする，請求項１〜６のいずれか１項に記載の製鋼法。
0004828211.tif 000008
【請求項８】
前記比表面積を減少させる加工を施した後の前記スクラップの嵩比重が０．４〜５．０であることを特徴とする，請求項１〜７のいずれか１項に記載の製鋼法。
【請求項９】
前記比表面積を減少させる加工を施した後の前記スクラップの厚みを８０〜１０００ｍｍとすることを特徴とする，請求項１〜８のいずれか１項に記載の製鋼法。
【請求項１０】
前記精錬炉が転炉であることを特徴とする，請求項１〜９のいずれか１項に記載の製鋼法。
【請求項１１】
トンネル炉または回転炉床炉を用いて前記スクラップを予熱することを特徴とする，請求項１〜１０のいずれか１項に記載の製鋼法。
【請求項１２】
体積％で，酸素濃度０〜１０％の雰囲気で前記スクラップを予熱することを特徴とする，請求項１〜１１のいずれか１項に記載の製鋼法。
【請求項１３】
前記スクラップを予熱した後の排ガスを回収し，処理することを特徴とする，請求項１〜１２のいずれか１項に記載の製鋼法。
【請求項１４】
前記排ガスの処理条件として，９００℃以上で２秒以上保持し，かつ３００℃以下まで冷却することを特徴とする，請求項１３に記載の製鋼法。
【発明の詳細な説明】
【技術分野】
【０００１】
本発明は，鉄を含有するスクラップ（以降，単に「スクラップ」と表記する場合がある。）と溶銑を精錬炉に装入して精錬炉で吹錬し，溶鋼を溶製する製鋼法，及びそれに用いられる精錬設備に関する。
【０００２】
本発明では，鋼を製造する精錬炉であれば特に限定するものではないが，工業上，転炉又は電炉が好適である。
【背景技術】
【０００３】
転炉法による製鋼工程においては，主原料として溶銑とスクラップを装入して溶鋼を生産している。高炉一貫製鉄所では，下工程での発生屑（＝歩留落ち分）が自家発生屑として使用されており，その比率は自家発生屑を外販しない場合１０％弱程度である。従って，高炉一貫製鉄所では，転炉での主原料に占める溶銑の比（溶銑比，Ｈｏｔ  Ｍｅｔａｌ  Ｒａｔｉｏ：ＨＭＲ）は，９０％以上となるのが一般的である。
【０００４】
一方，近年，地球環境問題から，ＣＯ２ガス排出量削減のニーズが高まってきている。鉄鋼業においては，鉄鉱石を還元して溶銑を製造して鉄鋼製品とすると，鉄鉱石をコークスで鉄に還元する際に，ＣＯ２ガスが発生するため，すでに生産された鉄鋼製品をリサイクルして製品に再生する方が，溶銑の使用量を低減でき，大幅にＣＯ２ガス排出量を削減できる。このような理由から，転炉においても市中屑など，自家発生屑以外の外部発生屑を積極的に使用する試みがなされている。しかしながら，スクラップの比率が多くなると，スクラップの溶解に要する熱量が増大するため，スクラップの使用比率は所定値以下とされ，一般には１５％程度が限界である，という問題があった。
【０００５】
このような問題に対して，スクラップを事前に予熱することでスクラップの比率を増大させることが提案されている。
【０００６】
例えば，特許文献１には，鉄源を積載する金属性敷板とバーナーとを有するカバーからなる転炉装入鉄源の予熱装置が開示されている。
【０００７】
また，特許文献２には，使用済み自動車または使用済み家電機器のリサイクル処理を目的として，廃車プレス屑や使用済み家電屑を，加熱炉を有する溶解室（＝電気炉）で溶解する際に，この溶解室に直結し，溶解室からの排ガスを導入して原料の予熱を行う予熱室で予熱してガス化成分をガス化除去したのち溶解する発明が開示されている。
【０００８】
【特許文献１】特開平２−２４０２０９号公報
【特許文献２】特開２００２−２８５２２５号公報
【発明の開示】
【発明が解決しようとする課題】
【０００９】
しかしながら，特許文献１に開示されている発明は，スクラップを無加工で直接予熱する方式のため，スクラップの比表面積が大きいことによるスクラップの酸化が無視できなくなり，予熱による効果が減少してしまうという問題がある。これは酸化鉄を精錬炉に装入した場合，酸化鉄が鉄に還元される際の反応は吸熱反応であることから，むしろ冷却材として作用してしまうためである。
【００１０】
鉄の酸化速度は酸化層を通した酸素の拡散律速であり，酸化速度は時間の１／２乗に比例することが知られている。従って予熱条件が同じであれば，単位面積当りに生成する酸化層の厚みはスクラップの形状にかかわらず同等となる。従って，スクラップの比表面積が大きければ大きいほど，酸化層の質量比，すなわち酸化率が大きいことになる。
【００１１】
さらに，シュレッダー屑などのように形状が小さく比表面積が大きいスクラップを高温に加熱すると，酸化鉄の生成の問題に加えて，表面酸化発熱による部分溶融が生じ，スクラップ同士が溶着してしまう現象が発生するため，この方法では高温に予熱した場合にスクラップがハンドリングできなくなる可能性がある。
【００１２】
また，特許文献２に開示されている発明は，加熱源を有する溶解室に直結した予熱室に溶解室の排ガスを導入して廃車プレス屑を予熱する方式であるが，溶解室に加熱源を有する必要があり，一般的には電気炉にしか適用できない技術である。
【００１３】
また，溶解室で発生する排ガスで予熱を行うため，発生ガス量で予熱できるスクラップ量の上限が決まり，多量のスクラップを予熱することができないという問題がある。
【００１４】
さらに，シャフト型炉に上方からスクラップを装入し予熱するため，下部のスクラップには上部のスクラップの重圧を受ける。従って，この状態で加熱すると，高温で強度が低下したスクラップは容易に圧着されるため，特に高温まで加熱する場合には，プレス屑を使用してもスクラップ同士の溶着問題が回避できるわけではない。
【００１５】
さらに，高濃度のＣＯを含む排ガスが多量に発生する転炉においては，排ガスを燃料として再利用する目的で，排ガスを未燃焼状態で回収するＯＧ（Ｏｘｙｇｅｎ  Ｃｏｎｖｅｒｔｅｒ  Ｇａｓ  Ｒｅｃｏｖｅｒｙ  Ｓｙｓｔｅｍ）設備が設置されている。このＯＧ設備においては，転炉炉頂と排ガス回収ダクトを密閉する代わりに，ガスの圧損を制御することで大気の吸引と排ガスの漏洩を抑制することが行われているが，排ガス回収ダクト内に圧損が大きくかつ変動する場合が多く，圧損制御を高精度で行うことが困難となる。そのため，スクラップ予熱構造体を排ガスダクト上に設けるこの方法を採用することは困難である。
【００１６】
これらに対し，本発明は，劣悪で安価なスクラップを多量に使用することができ，排ガスの回収，処理も可能で環境上の問題もなく，ＣＯ２の発生量削減対策にも資する製鋼法及びそれに用いる精錬設備を提供することを目的とする。
【課題を解決するための手段】
【００１７】
係る課題を解決するため，本発明の要旨とするところは以下のとおりである。
（１）直方体または立方体に圧縮成形されることによって比表面積を減少させる加工が施された鉄を含有するスクラップを，精錬炉装入時の温度で９００〜１２００℃となるように予熱し，該予熱後のスクラップと溶銑を精錬炉に装入して，酸素を吹き込みながら溶鋼を精錬することを特徴とする，製鋼法。
（２）前記鉄を含有するスクラップが，使用済み自動車屑，廃家電屑，ＨＳ屑，Ｈ１屑，Ｈ２屑，Ｈ３屑，プレス屑，シュレッダー屑，加工屑，またはリターン屑，の１種以上であることを特徴とする，（１）に記載の製鋼法。
（３）予熱する前記スクラップとして，すでにプレス成形されている廃車プレス屑を併用することを特徴とする，（１）または（２）に記載の製鋼法。
（４）予熱する前記スクラップとして，重量屑を併用することを特徴とする，（１）〜（３）のいずれかに記載の製鋼法。
（５）予熱後の前記スクラップの温度Ｔ１に対して，前記精錬炉に装入する際の前記スクラップの温度をＴ２とするとき，Ｔ１−Ｔ２を２００℃以下とすることを特徴とする，（１）〜（４）のいずれかに記載の製鋼法。
（６）前記溶鋼中のＣｕの含有量が０．１０質量％以下，Ｎｉの含有量が０．０４質量％以下，Ｓｎの含有量が０．０２質量％以下，Ｃｒの含有量が０．０８質量％以下，Ｚｎの含有量が０．２５質量％以下となる様に溶製することを特徴とする，（１）〜（５）のいずれかに記載の製鋼法。
（７）Ｃｕ，Ｎｉ，Ｓｎ，Ｃｒ，Ｚｎの装入量が，それぞれ以下の式を満足する様にスクラップの配合比を変更して溶製することを特徴とする，（１）〜（６）のいずれかに記載の製鋼法。
0004828211.tif 000002
（８）前記比表面積を減少させる加工を施した後の前記スクラップの嵩比重が０．４〜５．０であることを特徴とする，（１）〜（７）のいずれかに記載の製鋼法。
（９）前記比表面積を減少させる加工を施した後の前記スクラップの厚みを８０〜１０００ｍｍとすることを特徴とする，（１）〜（８）のいずれかに記載の製鋼法。
（１０）前記精錬炉が転炉であることを特徴とする，（１）〜（９）のいずれかに記載の製鋼法。
（１１）トンネル炉または回転炉床炉を用いて前記スクラップを予熱することを特徴とする，（１）〜（１０）のいずれかに記載の製鋼法。
（１２）体積％で，酸素濃度０〜１０％の雰囲気で前記スクラップを予熱することを特徴とする，（１）〜（１１）のいずれかに記載の製鋼法。
（１３）前記スクラップを予熱した後の排ガスを回収し，処理することを特徴とする，（１）〜（１２）のいずれかに記載の製鋼法。
（１４）前記排ガスの処理条件として，９００℃以上で２秒以上保持し，かつ３００℃以下まで冷却することを特徴とする，（１３）に記載の製鋼法。
【発明の効果】
【００１８】
本発明によれば，劣悪で安価なスクラップを含む多量のスクラップを使用することができ，予熱排ガスの回収・処理も可能で環境上の問題もなく，ＣＯ２発生量を減少させることができる。
【発明を実施するための最良の形態】
【００１９】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２０】
図１に本発明が対象とするプロセスフローの一例を示す。スクラップの一部または全部を比表面積を減少させる加工（例えばプレス成形加工等）を施したのち，予熱炉で予熱し，溶銑とともに該スクラップを精錬炉に装入して酸素を吹き込んで精錬を行う。
【００２１】
ここで，本発明で対象とするスクラップは，特に限定するものではなく，一般市中屑として，ＨＳ屑，Ｈ１屑，Ｈ２屑，Ｈ３屑などのヘビー屑のほか，プレス屑，シュレッダー屑，加工屑，使用済み自動車屑，廃家電屑などを含み，また，自家発生屑としてリターン屑および重量屑と呼ばれる鋳片・鋼片などの半製品屑で厚みの大きいもの，等を含むものとする。なお，これらスクラップ種別の簡単な説明を表１に示した。
【００２２】
【表１】
0004828211.tif 000003
【００２３】
また，精錬炉としては，通常，転炉を用いて行われる。精錬の形態としては，脱炭のみの場合，脱燐を行った後に脱炭を行う場合，さらにＭＵＲＣ（Ｍｕｌｔｉ  Ｒｅｆｉｎｉｎｇ  Ｃｏｎｖｅｒｔｅｒ）と呼ばれる，脱燐を行ったのち，精錬炉を傾動して脱燐スラグのみを排出した後，同一炉で継続して脱炭を行う場合，等がある。
【００２４】
さらに，本発明では，溶銑は質量％で（以下同じ）Ｃが２．０％以上の溶鉄，溶鋼とはＣが２．０％未満の溶鉄と定義する。
【００２５】
まず，スクラップをプレス成形などの比表面積を減少させる加工を施したのち，予熱する際の作用について説明する。
【００２６】
図２は，板厚が１ｍｍ程度のリターン屑を用いて，スクラップの比表面積を減少させる方法としてプレス加工を行った場合と，プレス成形なしの場合について，酸素濃度１体積％の雰囲気で予熱した際の，スクラップ温度と酸化率（スクラップ中の酸化鉄の質量割合）の関係を示した図である。
【００２７】
なお，ここでいうスクラップ温度とは，予熱直後ではなく，予熱されたスクラップを精錬炉まで搬送した後の，精錬炉装入時の温度とする。
【００２８】
これは，予熱直後の温度が同じでも，スクラップの形状や装入までの時間などによってスクラップ温度の低下分が異なるため，精錬炉へ予熱されたスクラップから供給できる熱量は，精錬炉装入時の温度で決まるからである。
【００２９】
ちなみに，図２においては，予熱されたスクラップを精錬炉まで搬送した時間は，４〜６分程度であった。
【００３０】
その結果，いずれの場合も，温度の増加に伴って予熱時間が増大することと，高温ほど酸化速度が大きくなることから，スクラップ温度の上昇に伴って酸化率が増大することがわかる。
【００３１】
ただし，プレス成形なしの場合は，スクラップ温度９００℃の場合１０％程度の酸化率であり，１１００℃では２０％以上の酸化率となってしまうが，プレス成形を行った場合は，酸化率を１／４程度に抑制できることがわかる。
【００３２】
これは，プレス成形を行った場合は，スクラップの比表面積が小さくなっているため，酸化されにくくなったものと考えられる。
【００３３】
さらに，プレス成形なしの場合，スクラップの比表面積が大きい形状であることから，放熱量も大きくなるため，予熱炉から精錬炉に装入するまでの間の温度降下量が大きくなり，同一のスクラップ温度を得るためには予熱温度を高くする必要がある。この結果，予熱時間が増加するため，さらに酸化率が増加したものと考えられる。
【００３４】
また，予熱スクラップを精錬炉に投入した際の，精錬炉の温度変動への影響を計算した結果を図３に示す。図３において冷却比とは，温度降下量を無予熱スクラップを投入したときの温度降下量を１としたときの比で表したもので，次式で計算される。
【００３５】
冷却比＝（予熱スクラップ１質量％投入時の温度降下量）／（冷スクラップ１質量％投入時の温度降下量）
【００３６】
図３より，プレス成形なしの場合は，５００℃程度以上に加熱すると，加熱効果は減少し始め，８００℃以上に加熱した場合は，むしろ逆効果になってしまうことがわかる。これは，プレス成形なしのスクラップは，予熱温度の増加とともに酸化率が顕著に高くなるため，スクラップ中の酸化鉄含有量が多くなり，この酸化鉄が精錬炉中で鉄に還元される際の吸熱反応により，冷却材として作用してしまうためである。
【００３７】
尚，比表面積は，単位質量当たりの表面積で定義され，単位はｍ２／トンとする。比表面積は幾何学形状が決まれば容易に算出でき，厚みｔ×幅Ｄ×長さＬの板状の場合は，
表面積＝２ＬＤ＋２ｔＬ＋２ｔＤ
質量＝ρＬＤｔ
ρ：密度  トン／ｍ３
であるから，
比表面積＝２（１／ｔ＋１／Ｌ＋１／Ｄ）／ρ
となる。
【００３８】
板，シートなど，Ｌ，Ｄ＞＞ｔの場合は，非表面積≒２／ρｔとなって，板厚だけで決まる。また，立方体の場合，ｔ＝Ｌ＝Ｄから，比表面積＝６／ρｔとなる。
【００３９】
一般のスクラップは，板，シート，またはそれらの組み合わせであり，比表面積≒２／ρｔとして差し支えない。一方，プレスしたスクラップの場合は立方体または直方体として形状から計算できる。
【００４０】
通常のスクラップは厚み１〜６ｍｍであり，比表面積は５０〜３００ｍ２／トンである。一方，これらをプレス成形すると，比表面積は５〜６ｍ２／トンと大幅に減少させることができる。
【００４１】
また，前記の酸化率とは，単位質量当りの酸化鉄の質量％をいうが，直接測定が困難なため，冷却後のスクラップ表面のスケール厚みの測定値から下式にて換算して求めることができる。スケール厚みは，スケールを含む表面層の断面を光学顕微鏡観で観測して測定可能である。
【００４２】
酸化率(%)=スケール厚み÷（スクラップ体積）1/3×79.85/55.85×100
≒スケール厚み÷スクラップ厚み×2×79.85/55.85×100
ここで、55.85は鉄の原子量、79.85はFe2O3のFe１モルあたりの分子量である。
【００４３】
以上のことから，前記（１）に関わる発明では，まず比表面積を減少させる加工が施された鉄を含有するスクラップの一部又は全部を，６００〜１２００℃に予熱することにより，スクラップを多量に溶解することが可能となると共に，後述するように，スクラップ中の樹脂等を除去することができる。
【００４４】
スクラップ比，すなわち（スクラップ質量）／（（溶銑質量）＋（スクラップ質量））×１００に関しては，従来技術ではスクラップ比を最も大きくできる精錬形態である，予備脱燐なしで脱炭吹錬だけを行うケースでも，外部添加昇熱材（例えば炭材）の添加なしで１０％程度，炭材を併用して１５％程度のスクラップ比が限界であった。しかし，本発明によれば，炭材の使用なしで２０％程度，炭材を併用すれば２５％以上のスクラップ比が可能となる。
【００４５】
また，スクラップ予熱の効果は，溶銑脱燐処理を行う場合の様な，予熱処理後温度が１４５０℃以下と低温，かつ処理時間も１０分程度と短いためスクラップ溶解には不利な条件の場合に，特に大きくなる。通常脱燐時のスクラップ比は最大１０％程度が限界であったが，スクラップの全部を９００℃に予熱すると，さらに１０％以上スクラップ比を増加させることができる。
【００４６】
従って，同一の質量の溶鋼を溶製する場合，従来技術と比較して，スクラップ比を増加させることができるため，使用する溶銑量を削減できる。そのため，高炉での出銑量を減少させることができるため，前述の通り，高炉でのＣＯ２発生量を低減することができる。ちなみに，溶銑１トン当りの高炉でのＣＯ２発生量は，２トン程度であり，スクラップ予熱に伴うＣＯ２発生量は予熱温度にもよるがスクラップ１トン当り０．５トン程度のため，本技術により溶銑をスクラップに置き換えることで対象とする各吹錬単位（チャージ）の溶銑トン当り１．５トン程度のＣＯ２を低減することができ，地球環境面からも貢献できる。
【００４７】
一方，精錬工程で発生するスラグ量を削減することも地球環境面から求められており，これには溶銑脱燐処理の適用による精錬効率向上が有効な手段であるが，一方でスクラップ使用量が制限されるという問題があった。しかし，本発明により，このスラグ量を削減させるという課題も解決することができる。
【００４８】
スクラップの予熱温度に関しては，６００℃未満の場合は樹脂類などの揮発・燃焼成分の除去が不十分となり，１２００℃を超えると酸化量が増大するとともに，スクラップの溶着問題が発生することと，予熱後から精錬炉装入までの温度降下が大となって，予熱の効果が減少してしまうため，上記の温度範囲に規定する。さらに，スクラップの予熱温度は７００〜１１００℃であることがより好ましい。
【００４９】
ちなみに，スクラップの予熱温度とは，トンネル炉や回転炉床炉等の予熱炉から搬出された時点での温度，すなわち予熱直後の温度を意味している。温度の測定は，例えば放射温度計で測定可能である。
【００５０】
また，予熱時間はスクラップ厚みで変動するため，特に規定するものではなく，適宜設定すれば良いが，１〜６時間程度が例示できる。
【００５１】
次に，予熱処理されたスクラップと溶銑を精錬炉に装入した後，酸素を吹き込みながら溶鋼を溶製する。スクラップと溶銑の装入順はどちらが先でも良い。精錬炉が転炉の場合には，転炉を傾動してスクラップを装入するので，スクラップを先に装入する方が作業上好ましい。一方，精錬炉が電気炉の場合には，種湯として銑鉄又は溶鋼を残すので，スクラップを後から装入しても良い。また，スクラップの一部を予熱する場合は，常温のスクラップを精錬炉に装入した後，予熱したスクラップを精錬炉に装入しても良いし，逆の順番で装入しても良い。
【００５２】
スクラップを本発明に規定する温度範囲に予熱する重要な目的の一つは，スクラップ中に含有する樹脂等を，予熱時に燃焼，除去し，スクラップを精錬炉に装入する際には火炎，有害物質等の発生を防止するためであり，作業性，環境上の点から，精錬炉に装入する際のスクラップ全体の質量に占める樹脂，油脂を，質量％で，０．５％以下，好ましくは０．１％以下，更に好ましくは０．０１％以下にすることが好適である。
【００５３】
精錬炉は，転炉の他，電気炉等特に制限するものではない。スクラップの予熱は，特に制限するものではないが，トンネル炉，回転炉床炉などの横型炉を用いることがスクラップの溶着・圧着を防止する上で好ましい。
【００５４】
前記（２）に関わる発明は，前記（１）に関わる発明において，比表面積を減少させる加工をプレス成形により施すことを特徴とする。プレス成形の目的は，比表面積を減少させるとともに，スクラップの嵩密度を増加させることで加熱効率を高めるとともに，形状を一定化させることで予熱炉への輸送・装入，精錬炉への装入などのハンドリングを容易にすることである。プレス成形されたスクラップの形状は立方体でも直方体でもよい。
【００５５】
前記（３）に関わる発明では，前記の鉄を含有するスクラップが，使用済み自動車屑，廃家電屑，ＨＳ屑，Ｈ１屑，Ｈ２屑，Ｈ３屑，プレス屑，シュレッダー屑，加工屑，リターン屑の１種以上であることを特徴とする。
【００５６】
リターン屑は自家発生屑（すなわち，工場で発生するスクラップを，同一の工場でリターンさせて使用する屑）であるためその成分値が既知であり，不純物も少ない。加工屑は，鉄鋼製品の加工工場から発生するもので，成分的なばらつきは少ない。
【００５７】
これに対してＨＳ屑，Ｈ１屑などの一般市中屑は外観である程度選別された上級屑でも不純物は多く，未選別の劣質屑や，廃車屑，家電屑に至っては，単独使用では再生できないほど不純物，特に配線などから混入するＣｕ等を含んでいる。炭素，珪素，リン，硫黄など，精錬反応を利用して除去できる不純物元素もあるが，銅，ニッケル，錫などは除去できない。したがって，これらの精錬反応で除去できない不純物元素については，精錬炉へのインプット量を制限するしか方法はない。このため，種々のスクラップを混合して成分を調整することが必要である。
【００５８】
従って，不純物元素が少ないスクラップは単独で使用可能であるが，精錬反応で除去できない不純物元素を含むスクラップは，不純物元素が少ないスクラップと混合して使用することが好ましい。
【００５９】
以上の通り，スクラップの種類としては，単独で使用しても良く，また複数種のスクラップを混合して使用することもできるため，劣悪で安価なスクラップであっても，多量に使用することができる。
【００６０】
前記（４）に関わる発明は，前記（１）〜（３）のいずれか１項に記載の製鋼法において，予熱するスクラップとして，すでにプレス成形されている廃車プレス屑を併用することを特徴とする。
【００６１】
スクラップをプレス成形したものを使用するに際して，すでにプレス成形されている廃車プレス屑を使用しても，同一の作用効果が得られるため，すでにプレス成形されている廃車プレス屑を併用しても良い。
【００６２】
ただし，ここで使用する廃車プレス屑は，廃車よりあらかじめモーター類，樹脂類，廃油・液体類を除去した後にプレス成形したものを用いることが好ましい。
【００６３】
前記（５）に関わる発明は，予熱するスクラップとして，重量屑を併用することを特徴とする。
【００６４】
ここで言う重量屑とは，一辺が１００ｍｍ以上の大断面である屑を指す。一般鉄鋼製品では，板厚１００ｍｍ以上のものはほとんどないため，市中屑では重量屑はほとんど存在しないが，鉄鋼製造工程における半製品屑として存在する鋼片屑，鋳片屑が，主に重量屑として発生する。この重量屑はプレス成形は行わないが，すでに比表面積が小さいため，予熱する場合にプレス成形した屑と同じ作用効果が得られる。
【００６５】
前記（６）に関わる発明は，予熱後のスクラップ温度Ｔ１に対して，精錬炉に装入する際のスクラップ温度Ｔ２とした場合，ΔＴ＝Ｔ１−Ｔ２を２００℃以下とすることを特徴とする。
【００６６】
予熱後のスクラップをシュートなどを用いて搬送し，精錬炉に装入するが，その際に予熱スクラップからの放熱でスクラップ温度が低下する。この放熱量が過大であれば，予熱した工程が無駄になってしまうため，なるべく温度の低下幅（ΔＴ）を低位とすることが好ましい。本発明者の実験的な知見から，ΔＴが２００℃以下であれば，スクラップを予熱した効果が保持されることが確認されているため，ΔＴが２００℃以下となる様に操業することが好ましい。
【００６７】
本発明においては，スクラップがプレス成形などにより比表面積を減少させる加工が施されているため，放熱量は抑制される。しかしながら，予熱後のスクラップの搬送・装入時間の短縮や，シュートへの断熱材・断熱蓋の設置などの放熱抑制対策を同時に実施することで，前記のΔＴをより低位とすることができるため好適である。
【００６８】
前記（７）に関わる発明は，溶鋼中のＣｕ，Ｎｉ，Ｓｎ，Ｃｒ，Ｚｎの含有量が，それぞれ所定値以下となる様に溶製することを特徴とする。
【００６９】
前述の通り，特に劣悪で安価なスクラップは不純物元素を含んでいるが，代表的な不純物元素としてはＣｕ，Ｎｉ，Ｓｎ，Ｃｒ，Ｚｎが挙げられる。
【００７０】
Ｃｕ，Ｎｉ，Ｓｎは精錬工程では除去することができない元素であるため，要求される製品特性上，許容できる上限値未満にすることが重要である。従って，要求される製品特性を満足する範囲の所定の値となる様に，スクラップ中の含有量を考慮して，スクラップ比を設定することが重要である。
【００７１】
また，Ｃｒは精錬工程で酸化除去できるものの，このとき生じたクロム酸化物がスラグに移行するため，スラグからのＣｒ溶出問題が発生する。このためＣｒについても環境基準を満足する範囲の所定の値となる様に，スクラップ中の含有量を考慮して，スクラップ比を設定することが重要である。
【００７２】
さらに，Ｚｎについては精錬工程の脱炭時に蒸発し，製鋼ダスト中に濃化するため，ダスト中Ｚｎ濃度の上限から許容できるＺｎ含有量の範囲の所定の値となる様に，スクラップ中の含有量を考慮して，スクラップ比を設定することが重要である。
【００７３】
以上の理由から，本発明では，Ｃｕ，Ｎｉ，Ｓｎ，Ｃｒ，Ｚｎの含有量がそれぞれ規定した所定値以下となるように溶製することが好ましい。
【００７４】
前記（８）に関わる発明は，Ｃｕ，Ｎｉ，Ｓｎ，Ｃｒ，Ｚｎの装入量が，それぞれ以下の式を満足する様にスクラップの配合比を変更して溶製することを特徴とする。
【００７５】
0004828211.tif 000004
【００７６】
Ｃｕ，Ｎｉ，Ｓｎ，Ｃｒ，Ｚｎの含有量については，前記（７）に関わる発明において，それぞれ規定した所定値以下となることとしたが，本発明はそのための具体的な数値を示すものである。
【００７７】
上記式で，Ｃｕ，Ｎｉ，Ｓｎに関わる上限値は，主に熱間加工性や材質特性などによる実験的知見によるものである。また，Ｃｒに関わる上限はスラグからのＣｒ溶出特性を満足するための実験的知見によるものであり，Ｚｎについては排ガスから湿式集塵機により回収される集塵ダスト中のＺｎ濃度についての操業知見によるものである。
【００７８】
また，各スクラップ種別ごとの各成分の含有濃度は，対象とするスクラップ中の各成分を測定すれば良い。但し，実際の操業では簡便のため，過去の操業実績結果を回帰分析するなどして推定値を求めておくことが好ましい。そうすれば，各種スクラップの装入量から各不純物元素成分のインプット量が推定でき，その結果，鋼中の含有量が推定できる。
【００７９】
前記（９）に係る発明は，比表面積を減少させる加工を施した後のスクラップの嵩比重が０．４〜５．０，好ましくは１．０〜５．０，より好ましくは２．０〜５．０であることを特徴とする。
【００８０】
前記比表面積を減少させる加工としてプレス成形を行った場合，プレス成形後のスクラップの嵩比重は予熱効率，酸化抑制とハンドリングの点から高いほうが望ましい。嵩比重が０．４以上であると，予熱後のスクラップの温度低下を防止できるが，好ましくは１．０以上，より好ましくは２．０以上が好適である。一方，嵩比重が５．０を超えるとプレス成形に多大な負荷が必要で効率的でないので上記の範囲とすることが好ましい。
【００８１】
前記（１０）に係る発明は，スクラップを直方体または立方体に比表面積を減少させる加工を施すことを特徴とする。
【００８２】
前記比表面積を減少させる加工としてプレス成形を行った場合，スクラップを直方体または立方体にプレス成形することにより，予熱装置での加熱効率が向上するとともに，予熱装置までの運搬やその後の搬出，転炉装入などのハンドリングが容易になるので，直方体または立方体にプレス成形することが好ましい。
【００８３】
前記（１１）に係る発明は，比表面積を減少させる加工を施した後のスクラップの厚みを８０〜１０００ｍｍとすることを特徴とする。
【００８４】
直方体または立方体の大きさは，酸化抑制，加熱時間，ハンドリング性，の観点から，各１辺の長さを８０ｍｍ以上１０００ｍｍ以下の範囲とすることが好ましい。
【００８５】
図４は，前記比表面積を減少させる加工としてプレス成形を行った場合に，Ｈ１屑，リターン屑を混合してプレス成型したスクラップを用いて，種々のプレス厚みと，トンネル炉で９００℃まで予熱した際の酸化率との関係を調べた結果である。
【００８６】
この結果から，プレス成形を施すことで，スクラップの酸化率は顕著に減少するため，プレス厚みは８０ｍｍ以上が好ましいことがわかる。すなわち，８０ｍｍ未満の場合，加熱時間は短くてすむが，前述の通り比表面積が大きくなるためスクラップの酸化が無視できなくなる。
【００８７】
一方で，プレス厚みが大きくても，酸化率は微増するだけであるが，１０００ｍｍを超えて大きくなると，加熱に多大な時間が必要になると同時に，ハンドリングにも課題がでてくるため，この範囲とすることが好ましい。
【００８８】
前記（１２）に係る発明は，精錬炉が転炉であることを特徴とする。
【００８９】
転炉で吹錬することにより，スクラップを多量に溶解し生産量の拡大が可能で，かつＣＯ２発生を減少させることが可能になる。
【００９０】
前記（１３）に係る発明は，トンネル炉または回転炉床炉を用いてスクラップを予熱することを特徴とする。
【００９１】
図５に例示したトンネル炉，または図６に例示した回転炉床炉を用いれば，炉内の雰囲気制御が容易で自重以上の圧力もかからないため，連続的に，溶着・圧着の発生や，スクラップの酸化を抑制しつつ，スクラップを６００℃以上に予熱することができる。
【００９２】
前記（１４）に係る発明は，体積％で，酸素濃度０〜１０％の雰囲気でスクラップを予熱することを特徴とする。
【００９３】
スクラップ予熱時の雰囲気が，体積％で，酸素濃度が１０％以下であれば，６００℃以上に予熱してもスクラップの酸化を抑制することができるので，酸素濃度を１０％以下とすることが好ましい。また，酸素濃度は低いほど酸化を抑制できるため，好ましくは１％以下である。また，酸素濃度の下限値は０％を含む。
【００９４】
前記（１５）に係る発明は，スクラップを予熱した後の排ガスを回収し，処理することを特徴とする。
【００９５】
スクラップを予熱した後の排ガスには，ダスト，ＳＯｘ，ＮＯｘ等が含まれているので，これらを電気集塵機，乾式集塵機，湿式集塵機等で回収した後，必要に応じて脱硝，脱硫等の処理をすることとする。
【００９６】
前記（１６）に関わる発明は，前記の排ガス処理条件として，９００℃以上で２秒以上保持し，かつ３００℃以下まで冷却することを特徴とする。
【００９７】
予熱スクラップとして，廃車屑などの劣質スクラップを用いた場合，スクラップ中に塩化ビニルなど，塩素を含む高分子樹脂類が混入することが多い。これらの塩素分は，予熱されるときに分解・気化するが，排ガスが冷却される過程で非常に有害なダイオキシン類を生成する場合がある。この生成を防止するには，ダイオキシン類が分解する温度まで昇温した後，再合成しない温度まで急冷することが有効である。
【００９８】
そのためには，排ガスを９００℃以上で２秒以上保持することで生成したダイオキシンを分解したのち，再合成が起こらない３００℃以下まで，好ましくは１秒以内に，さらにより好ましくは０．５秒以内に冷却することで，排出ガス中にダイオキシンが存在しないようにでき，最も厳しいごみ焼却炉の規制値である０．１ｎｇＴＥＱ／Ｎｍ３以下を満足できる。
【００９９】
排ガス中のダイオキシンを分解するための温度および時間の上限値については，特に規定するものではないが，燃焼塔のサイズを考慮すると，１３００℃以下で５秒以下とすることが現実的である。
【０１００】
また，その後，ダイオキシンの再合成が起こらない様にするための温度および時間の下限値についても，特に規定するものではないが，ガス中に含まれる酸による腐食を抑制する観点からは，酸の露点温度以上とすることが好ましく，また時間については短いほどその効果が発揮されるため，理論的には０秒超が下限値となるが，０．１秒以上とするのが現実的である。
【０１０１】
具体的な方法としては，排ガスに対して水を直接スプレーする方法等で実施することができる。これによって，ダイオキシン類生成の原因となる塩化ビニル等が混入しても問題なく予熱することができる。
【０１０２】
前記（１７）に係る発明は，鉄を含有するスクラップを予熱するトンネル炉または回転炉床炉を有することを特徴とする製鋼用精錬炉である。
【０１０３】
製鋼用精錬炉がトンネル炉または回転炉床炉を有していれば，スクラップを連続的に予熱することにより，スクラップを多量に溶解することができ，スクラップ中に含有する樹脂，油脂成分をトンネル炉内で燃焼，除去できる。従って，製鋼用精錬炉ではスクラップ装入時の樹脂，油脂成分の火炎の発生もなく，効率的に精錬することができる。
【０１０４】
前記（１８）に関わる発明は，トンネル炉又は回転炉床炉の前段にスクラップをプレスするプレス成形機を有することを特徴とする。予熱炉の前段にプレス成形機を有していればスクラップを連続的にプレス加工することにより，スクラップを多量かつ連続的に予熱できる。
【０１０５】
前記（１９）に係る発明は，更に，前記スクラップを予熱した後の排ガス回収処理設備を有することを特徴とする。排ガス回収処理設備を設ければ，スクラップ予熱時に発生した樹脂，油脂成分を回収処理できるので，環境上好ましい。
【０１０６】
前記（２０）に係る発明は，さらに精錬炉が転炉であることを特徴とする。
【０１０７】
転炉を用いて吹錬することにより，スクラップを多量に溶解し生産量の拡大が可能で，かつＣＯ２発生を減少させることが可能になる。
【実施例】
【０１０８】
以下に，本発明の実施例および比較例を説明するが，本発明は下記実施例により限定されるものではない。
【０１０９】
（精錬工程で脱炭を行う場合）
３４０トン転炉を用いて溶銑の脱炭吹錬を実施した。溶銑比，すなわち（溶銑質量）／（溶銑質量＋スクラップ質量）は７４〜９２％で行った。以降，溶銑比はＨＭＲ（ｈｏｔ  ｍｅｔａｌ  ｒａｔｉｏの略称）と記載することがある。
【０１１０】
また，スクラップとしては，Ｈ１屑のほか，リターン屑は薄板シート状およびコイル状のもの，重量屑は２５０ｍｍ厚み×幅〜１０００ｍｍ×長さ〜４００ｍｍの鋼片屑を用いた。予熱する場合は，重量屑はそのまま，Ｈ１屑およびリターン屑は混合してプレス加工で３２０ｍｍ×６００ｍｍ×６００〜８００ｍｍの直方体に加工して用いた。リターン屑およびＨ１屑は厚み〜６ｍｍであり，比表面積は５０〜３００ｍ２／トンであった。
【０１１１】
これらをプレス成形した結果，比表面積は５〜６ｍ２／トンと大幅に減少し，また，嵩比重は２〜３であった。一方，重量屑の比表面積はさらに小さく，１．５〜２．５ｍ２／トンの範囲であった。
【０１１２】
スクラップの予熱は，トンネル炉方式の予熱炉を用いた。トンネル炉の炉内温度を１１００℃，炉内酸素濃度は体積濃度で１％に燃焼制御した。また，一部の例では酸素濃度の効果を見るため，酸素濃度３体積％および１０体積％で燃焼制御した。さらに，スクラップの予熱時間（すなわち炉内滞留時間）は８０分で行った。予熱後のスクラップは，保温カバーつきのスクラップシュートを用いて転炉に装入し，さらに溶銑を装入したのち，酸素を吹き込んで精錬した。予熱炉排出時のスクラップ温度は９６０〜１０００℃であり，転炉装入前のスクラップ温度は表２に示したように，９００〜９４０℃であった。
【０１１３】
トンネル炉でスクラップを予熱した際の排ガスは，燃焼搭に導き９５０℃で２秒保持し，その後スプレーノズルから水をスプレーさせて２００〜３００℃まで０．５〜１秒で冷却した。その結果，排出ガス中のダイオキシンはほとんど存在しないようにでき，０．１ｎｇＴＥＱ／Ｎｍ３以下を満足できた。
【０１１４】
また，前記の排ガスは，ダストをバグフィルターで回収した後，湿式脱硫装置と触媒還元脱硝装置を用いて脱硝，脱硫処理を行った。表２に結果を示す。
【０１１５】
【表２】
0004828211.tif 000005
【０１１６】
比較例１〜４は予熱スクラップを使用しない場合である。ＨＭＲが約９０％程度までは，炭材の添加なく吹錬可能であったが，ＨＭＲが８６％ではスクラップの溶解熱量が不足するため，昇熱材として炭材を添加する必要があった。
【０１１７】
これに対して，実施例１〜５では，スクラップの全量を予熱した場合である。ＨＭＲが８０％程度まで炭材を添加することなく吹錬可能であった。すなわち，全スクラップを９００℃まで予熱することにより，予熱しない場合にくらべて約１０％のＨＭＲ低下が可能であった。さらにＨＭＲを７５％まで低下させても，若干の炭材で吹錬可能であった。
【０１１８】
さらに，実施例６〜８では，スクラップの一部を予熱した結果であるが，一部を予熱しても比率相当の効果があり，ＨＭＲの低下が可能であった。
【０１１９】
また，実施例９〜１１は，あらかじめプレス成形された廃車スクラップ屑を混合使用した例である。実施例３〜５と同程度のＨＭＲであるが，同程度の炭材原単位で吹錬できており，あらかじめプレス成形されたスクラップを使用しても同じ効果が得られることがわかる。
【０１２０】
さらに，実施例１２〜１３は予熱炉内酸素濃度がそれぞれ３％，１０％の場合の結果である。酸素濃度が高いと酸化率が増加するため予熱効果が減少するが，酸素濃度１０％までなら予熱によりＨＭＲの低下が可能であった。
【０１２１】
また，回転炉床炉を用いて同様の実験を行ったが，上記と同等の結果が得られた。
【０１２２】
表３は表２と同じチャージのスクラップ種別使用量と脱炭後のＣｕ，Ｎｉ，Ｓｎ成分値を示したものである。
【０１２３】
【表３】
0004828211.tif 000006
【０１２４】
比較例１〜４はリターン屑のみ使用しているため，Ｃｕ，Ｎｉ，Ｓｎはいずれも低い値となっている。
【０１２５】
一方，実施例１〜１３は，本発明によりスクラップを配合した結果である。比較例にくらべ多量のＨ１屑や廃車プレス屑を使用しているが，Ｃｕ，Ｎｉ，Ｓｎは本発明で規定した範囲内にある。すなわち，本発明により不純物の問題を抑制しつつ劣質スクラップの多量使用が可能となることが示唆された。
【０１２６】
（精錬工程で脱燐を行う場合）
表４に，同じく３４０トン転炉で溶銑脱燐吹錬を実施した結果を示す。ＨＭＲは７８〜９２％で行った。
【０１２７】
【表４】
0004828211.tif 000007
【０１２８】
スクラップとしては，Ｈ１屑のほか，リターン屑は薄板シート状およびコイル状のもの，重量屑は２５０ｍｍ厚み×幅〜１０００ｍｍ×長さ〜４００ｍｍの鋼片屑を用いた。予熱する場合は，重量屑はそのまま，Ｈ１屑およびリターン屑は混合してプレス加工で３２０ｍｍ×６００ｍｍ×６００〜８００ｍｍの直方体に加工して用いた。リターン屑およびＨ１屑は厚み〜６ｍｍであり，比表面積は５０〜３００ｍ２／トンであった。
【０１２９】
これらをプレス成形した結果，比表面積は５〜６ｍ２／トンと大幅に減少し，また，嵩比重は２〜３であった。一方，重量屑の比表面積はさらに小さく，１．５〜２．５ｍ２／トンの範囲であった。
【０１３０】
スクラップの予熱は，トンネル炉方式の予熱炉を用いた。トンネル炉の炉内温度を１１００℃，炉内酸素濃度は体積濃度で１％に燃焼制御した。予熱後のスクラップは，保温カバーつきのスクラップシュートを用いて転炉に装入し，さらに溶銑を装入したのち，酸素を吹き込んで精錬した。
【０１３１】
トンネル炉でスクラップを予熱した際の排ガスは，上記と同様の処理を行った。
【０１３２】
比較例５〜８は予熱スクラップを使用しない場合である。比較例５〜６のようにＨＭＲが９０％以上では特に問題なく吹錬できたが，ＨＭＲが９０％未満である比較例７〜８ではスクラップが完全に溶解せず，未溶解の状態で炉内に残存した。
【０１３３】
これに対して，実施例１４〜１９では，スクラップの全量を予熱した場合であるが，ＨＭＲが７８．５％まで未溶解となることなく吹錬可能であった。よって，全スクラップを９００℃まで予熱することにより，予熱しない場合にくらべて１０％以上のＨＭＲ低下が可能であった。
【０１３４】
さらに，実施例２０〜２２は，スクラップの一部を予熱した結果であるが，一部を予熱しても比率相当の効果があり，ＨＭＲの低下が可能であった。
【０１３５】
以上，添付図面を参照しながら本発明の好適な実施形態について説明したが，本発明はかかる例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【０１３６】
本発明は，鉄を含有するスクラップと溶銑を精錬炉に装入して精錬炉で吹錬し，溶鋼を溶製する製鋼法，及びそれに用いられる精錬設備に適用可能である。
【図面の簡単な説明】
【０１３７】
【図１】本発明に係る製鋼法の全体のプロセスフローの一例を示す図である。
【図２】スクラップの予熱温度と酸化率の関係の一例を示す図である。
【図３】スクラップの予熱温度と冷却比の関係の一例を示す図である。
【図４】スクラップの厚みと酸化率の関係の一例を示す図である。
【図５】本発明に係る製鋼法で使用したトンネル炉の一例を示す概要図である。
【図６】本発明に係る製鋼法で使用した回転炉床炉の一例を示す概念図である。
【図１】
0004828211.tif 000009
【図２】
0004828211.tif 000010
【図３】
0004828211.tif 000011
【図４】
0004828211.tif 000012
【図５】
0004828211.tif 000013
【図６】
0004828211.tif 000014